(57)【特許請求の範囲】
【請求項１】
シューソールを有するアイロンシューであって、
該シューソールは、衣類接触表面を有し、また衣類ケア剤を収容する手段を備え、
該収容手段は、前記衣類ケア剤を収容する前記衣類接触表面によって少なくとも形成され、衣類片に対して前記衣類ケア剤を移すことができ、
前記衣類接触表面は、前記衣類ケア剤を有し、前記衣類接触表面と衣類の表面との間に必要な表面接触を確立するための衣類に対する前記アイロンシューの配置に応答して、及び前記アイロンシューの動きに応じた前記衣類の表面と接触した該衣類の表面上での前記衣類接触表面の動きに応答して、衣類片に対して前記衣類ケア剤を移すようにする、ことを特徴とする、
アイロンシュー。
【請求項２】
蒸気を通過させるよう少なくとも１つの開口を備えるシューソールを有する、
ことを特徴とする請求項１記載のアイロンシュー。
【請求項３】
前記シューソールは、少なくとも０．０５重量パーセントの前記衣類ケア剤を有するソール材料を有して作られる、
ことを特徴とする請求項１又は２記載のアイロンシュー。
【請求項４】
前記ソール材料は、シリコンラバー、ポリエーテルエーテルケトン、ポリイミド、ポリフェニレン、又はポリアミドイミド（ＰＡＩ）を有する群から選択される、
ことを特徴とする請求項３記載のアイロンシュー。
【請求項５】
前記衣類ケア剤を収容する手段は、前記衣類ケア剤を有する薬剤層を有し、前記衣類接触表面は、該薬剤層の表面である、
ことを特徴とする請求項１又は２記載のアイロンシュー。
【請求項６】
前記薬剤層は、前記衣類ケア剤の少なくとも０．５重量パーセントを有する、
ことを特徴とする請求項５記載のアイロンシュー。
【請求項７】
前記衣類ケア剤は、銀、亜鉛、銅、セレン、プラチナ、及びトリクロサンのイオン、あるいはそれらの組合せを有する群から選択される、
ことを特徴とする請求項１乃至６のうちいずれか一項記載のアイロンシュー。
【請求項８】
シューソールを備えるアイロンシューを製造する方法であって、
前記シューソールは、薬剤層を有し、該層は、衣類ケア剤を有し、また衣類接触表面を備え、該衣類接触表面は、前記衣類接触表面と衣類の表面との間に必要な表面接触を確立するための衣類に対する前記アイロンシューの配置に応答して、及び前記アイロンシューの動きに応じた前記衣類の表面と接触した該衣類の表面上での前記衣類接触表面の動きに応答して、衣類片に対して前記衣類ケア剤を移すことができ、
当該方法は：
・ 前記薬剤層を与える段階、
を有する方法。
【請求項９】
シューソールを有するアイロンシューを製造する方法であって、
前記シューソールは、衣類ケア剤を収容する衣類接触表面を有し、該衣類接触表面は、前記衣類接触表面と衣類の表面との間に必要な表面接触を確立するための衣類に対する前記アイロンシューの配置に応答して、及び前記アイロンシューの動きに応じた前記衣類の表面と接触した該衣類の表面上での前記衣類接触表面の動きに応答して、衣類片に対して前記衣類ケア剤を移すことができ、
当該方法は：
・ 前記シューソールを衣類ケア剤を有する材料から形成する段階、
を有する方法。
【請求項１０】
請求項１乃至８のうちいずれか一項記載のソールプレート及びアイロンシュー  を備えるアイロンを有する衣類ケアシステムであって、
前記ソールプレート及び前記アイロンシューは、相互に協働するよう配置される、
衣類ケアシステム。
【発明の詳細な説明】
【技術分野】
【０００１】
本発明は、アイロンシュー、及びアイロンシューを製造する方法に係る。
【背景技術】
【０００２】
ＪＰ−０９０５６９９７（特許文献１）は、蒸気アイロンを開示する。該蒸気アイロンは、本体部、ヒータ及びスチーム噴出口を備えられるベース部、所定の量の水、及び給水タンクにおいて与えられる抗菌部材を有する。アイロンベース部の下方表面から抗菌部材を含有する蒸気を噴出させることによって、抗菌部材は、衣服に対して適用される。
【０００３】
ユーザは、抗菌剤の使用可能性を確実なものとするよう、アイロンの給水タンクを水及び抗菌剤で充填及び再充填しなければならない。これは、面倒であり得、水及び／又は抗菌部材をこぼす危険性がある。
【先行技術文献】
【特許文献】
【０００４】
【特許文献１】ＪＰ−０９０５６９９７
【発明の概要】
【発明が解決しようとする課題】
【０００５】
本発明は、アイロンを衣類ケア剤で再充填する必要なく、衣類片（ａ  ｐｉｅｃｅ  ｏｆ  ｇａｒｍｅｎｔ）に対して衣類ケア剤を適用する容易な方途を与える、ことを目的とする。
【課題を解決するための手段】
【０００６】
この目的は、シューソール（ｓｈｏｅ  ｓｏｌｅ）を有するアイロンシューによって達成される。該シューソールは、衣類接触表面を有し、また衣類ケア剤を収容する手段を備える。該手段は、衣類ケア剤を収容する衣類接触表面によって少なくとも形成され、該衣類接触表面は、衣類片に対して衣類ケア剤を移すこと（ｔｒａｎｓｆｅｒｒｉｎｇ）ができる。
【０００７】
かかるアイロンシューは、実際には既知である。かかるシューは通常、アイロンのソールプレートに対して取り付けられる場合、衣類と接触する表面の温度を低下させるよう使用される。シューは、周辺部（ｐｅｒｉｐｈｅｒｙ）を有するシューソールを有し、該シューソールの周辺部は、アイロンのソールプレートのソール周辺部に対応する。シューソールは、衣類接触表面を有する。衣類接触表面は、アイロンに対するシューの取付け後、アイロンのソールプレートから離れる向きにされる。
【０００８】
アイロン掛け中、本発明に従ったアイロンシューの衣類接触表面は、衣類片に接触し、ある量の衣類ケア剤は、衣類に対して移される。
【０００９】
驚くべきことには、衣類ケア剤は、本発明に従ったアイロンシューを単純に置くこと及び衣類表面にわたってアイロンシューを動かすことによって、衣類上に配置される。
【００１０】
このようにして、衣類ケア剤を有する溶液を包含するリザーバを与える必要なく、衣類ケア剤が衣類片に対して塗布される。
【００１１】
衣類ケア剤は、抗菌剤、嗅剤（ｏｌｆａｃｔｏｒｙ  ａｇｅｎｔ）、防皺剤、又はそれらの組合せであり得る。適切な防皺剤は、Ｗｉｔｃｏ社（米国）からのＳｉｌｗｅｔ（登録商標）化合物等である有機ケイ素界面活性剤であり得る。
【００１２】
抗菌剤は、抗菌特性を有する。これは、特には衣類片のアイロン掛けされた表面において抗菌剤が、菌（バクテリア）等である微生物の成長を止めるかあるいは遅くすること（抗菌作用）、及び／又は菌類等である微生物の成長を止めるかあるいは遅くすること（例えばかびとして既知である菌類に対する抗真菌作用）、及び／又はウイルス等である微生物の成長を止めるかあるいは遅くすること（抗ウイルス作用）、及び／又は寄生虫等である微生物の成長を止めるかあるいは遅くすること、を意味する。
【００１３】
本発明に従ったアイロンシューを使用してアイロン掛けした後、衣類片のアイロン掛けされた表面は、ある量の抗菌剤を与えられる。よって得られたアイロン掛けされた表面は、抗菌特性を有する。本発明に従ったアイロンシューを使用して衣類片をアイロン掛けすることによって、菌、菌類、及び／又はかびに対する抵抗性は高められる。
【００１４】
嗅剤は、香り特性を有する。このことは、嗅剤が、本発明に従ったアイロンシューを使用してアイロン掛けされる衣類片に対して香り、芳香、香料を与える、ということを意味する。通常、好ましいと感じられるにおいは、アイロンシューによって与えられる。制限的ではない例は、花のにおい又は洗い立てのリネンのにおいである。
【００１５】
防皺剤は、アイロン掛け中に衣類片からの皺の除去を容易にし、また、例えば使用中の衣類の皺寄りの容易性を低減して、持続するアイロン掛け効果を与えるよう支援し得る。
【００１６】
抗菌剤は、制限的ではないが抗菌金属イオンを有する。抗菌金属イオンは、抗菌特性を有する金属イオンである。適切な例は、銀、銅、亜鉛、プラチナ、セレンのイオン、又はそれらの組合せである。Ａｇ＋の抗菌特性は、既知である。かかる抗菌金属イオンは、アイロンのソールプレートの高温において熱安定性があり、約２５０℃の温度において少なくとも４時間、安定している。
【００１７】
アイロン掛け自体は、熱の使用を有し、アイロン掛けの工程中に衣類片上にある菌の一定の割合を殺し得るが、そのことは、菌又は菌類等に対する衣類の抵抗性を高めるものではない。衣類の使用中、菌は成長し始める。絹等である繊細なファブリックは通常、高温で洗濯及びアイロン掛けされるべきであるため、このことは、かかるファブリックに対して特に関連する。衣類ケア剤として抗菌剤を有する本発明に従ったアイロンシューを使用して衣類片にアイロン掛けすることによって、この抗菌剤は、衣類にわたって蒸着され、衣類は、より長い時間の間、より洗い立てなまま残る。衣類をより衛生的にすることに加えて、抗菌剤を有するアイロンシューソール自体は、より清潔であるという傾向があり、また衣類接触表面における菌／菌類の成長を低減する。
【００１８】
衣類の表面にわたって抗菌剤を蒸着することによって、菌の成長は、防がれるか、あるいは減速される。チリダニは、衣類等において存在する菌から栄養を与えられる。したがって、衣類における菌の成長の阻止又は減速はまた、衣類におけるチリダニの菌栄養源が低減され且つ成長が減速されるため、チリダニに影響を及す。したがって、本発明に従ったアイロンシューを使用するアイロン掛けは、アイロン掛けされた表面において防チリダニ効果を有する。
【００１９】
衣類片の表面に対して移される衣類ケア剤の量は、とりわけ、衣類表面が受けるストロークの回数、及びアイロンシューの衣類接触表面において存在する衣類ケア剤の量に依存する。より多くのストロークは、衣類ケア剤の更なる移動をもたらす。衣類接触表面における衣類ケア剤のより高い濃度は、衣類ケア剤の更なる移動をもたらす。
【００２０】
衣類ケア剤の移動は、シューソールの衣類ケア剤を有する衣類接触表面とアイロン掛けされる衣類片との間の表面接触を必要とする。衣類ケア剤が粒子、又は粒子の一部として存在する場合、移動は、かかる粒子の表面積が比較的大きい際により効率的である。銀、亜鉛、銅、セレン、又はプラチナ等の小粒子は、より大きな粒子と比較される際、比較的大きい表面積を有する。本発明に従ったアイロンシューの一実施例において、シューソールは、１ｎｍ乃至５００ｎｍ、望ましくは１０−２００ｎｍの範囲において平均寸法を有する銀、亜鉛、銅、セレン、又はプラチナの粒子、あるいはそれらの組合せを有する。適切な選択は、５−５０ｎｍの平均銀粒子寸法を有する製品及び５０−２００ｎｍの平均銀粒子寸法を有する製品として使用可能である、Ｂｉｏ  Ｇａｔｅ  ＡＧ社（独国）からのＨｙＧａｔｅ（登録商標）ナノシルバーである。
【００２１】
基材（ｃａｒｒｉｅｒ）は、衣類ケア剤がアイロンシューにおいて存在する表面を強め得、故に薬剤の放出を容易にする。
【００２２】
本発明に従ったアイロンシューは、衣類ケア剤として抗菌剤を有する基材を有し得る。特定の一実施例において、基材はゼオライトである。
【００２３】
ゼオライトは、構造上開放的且つ多孔性である無機のセラミック材料である。
【００２４】
優れた結果は、ゼオライトの格子内にある銀イオンを使用して得られる。適切な抗菌剤を有する適切な基材は、市販されている（ＡｇＩＯＮ  ａｎｔｉｍｉｃｒｏｂｉａｌ  ｔｅｃｈｎｏｌｏｇｉｅｓ  Ｉｎｃ．社による）ＡｇＩＯＮ（登録商標）である。あるいは、例えばＡｇＩＯＮ（登録商標）Ｓｉｌｖｅｒ  Ｃｏｐｐｅｒ  Ｚｅｏｌｉｔｅが使用され得る。
【００２５】
ＡｇＩＯＮ（登録商標）抗菌化合物は、活性成分（銀イオン）、及びゼオライトとして既知である不活性ミネラル運搬材料を有する無機抗菌剤系である。ＡｇＩＯＮ（登録商標）は、イオン交換運搬系を形成するよう銀の抗菌特性をゼオライトに組み合わせる。ゼオライトに対する銀の接合は、長期間にわたる金属の連続的な制御放出を確実なものとする。これは、要望に応じた長く持続する抗菌効果をもたらし、将来起き得る汚れを抑える。水分が存在する際、イオン交換が発生する。
【００２６】
水分は、濡れた衣類片又は湿った衣類片をアイロン掛けすることによって存在し得る。衣類片は、洗濯されて完全に乾燥していないため、該衣類を湿らすよう水を噴霧されたため、あるいは例えば本発明に従ったアイロンシューを有する蒸気アイロンからの蒸気を使用することによって、濡らされ得る。銀イオンは、ＡｇＩＯＮ（登録商標）化合物から放出され、環境においてイオンと交換している。
【００２７】
本発明に従ったアイロンシューを使用するアイロン掛けは、衣類において銀イオンを適用することをもたらす。
【００２８】
（蒸気生成手段を有さず）通常イオンと協働して使用されるよう意図される本発明に従ったアイロンシューは、必ずしもシューソール開口を有する必要はない。
【００２９】
蒸気アイロン装置と協働して使用されるよう意図される本発明に従ったアイロンシューは、蒸気アイロン装置から蒸気を通過させるよう、少なくとも１つのシューソール開口を有する。
【００３０】
本発明に従ったアイロンシューの一実施例において、アイロンシューは、蒸気を通過させる少なくとも１つの開口を備えるシューソールを有する。
【００３１】
アイロンのソールプレートは通常、電気加熱素子によって加熱される。ソールプレートの温度は、サーモスタット及び温度ダイヤルを用いて所望の温度において維持される。温度ダイヤルにおけるドットの数は、アイロンのソールプレート表面の温度を以下の通り示す：  
・  １ドットは、平均１００℃であり、これは大半のアイロンにおいて低温設定である。  
・  ２ドットは、平均１５０℃であり、これは大半のアイロンにおいて中温設定である。  
・  ３ドットは、平均２００℃であり、これは大半のアイロンにおいて高温設定である。
【００３２】
絹及びベルベット等である繊細なファブリックは、該ファブリックが損傷されるため、２ドット又は３ドットにさらされ得ない。したがって、繊細なファブリックをアイロン掛けすることは通常、アイロンの１ドット低温設定を使用して行なわれる。これは、所望されるアイロン掛け結果を与え得ない。したがってユーザは、蒸気を使用することを望む。蒸気アイロンシステムによって作られる蒸気は、アイロン掛けされるべきファブリックを湿らせる役割を有する。アイロン掛け中の衣類に対する水分の適用は、アイロン掛け工程をより容易にし、かかる時間を低減させる。
【００３３】
蒸気アイロンに対して、２ドット又は３ドット温度設定が通常推奨されるが、水の滴り又は吐出の危険性はある。この２ドット又は３ドット温度設定は通常、繊細なファブリックをアイロン掛けするには高すぎるため、アイロンシューが使用され得る。アイロンシューは、アイロンに対して取外し可能である付属品として使用され得る。ユーザがアイロンのソールプレートに対してシューを取り付ける場合、アイロンシューは、衣類に接触する表面の温度を低減させる熱障壁として作用する。このようにして、蒸気アイロンは２又は３ドット温度設定において作動され得る一方、衣類に接触する表面の温度は低減される。このようにして、繊細な衣類片は、アイロンの低すぎる温度による水の滴り又は吐出の危険性を有することなく、蒸気を使用してアイロン掛けされ得る。
【００３４】
本発明に従ったアイロンシューの一実施例において、シューソールは、少なくとも衣類ケア剤の０．０５重量パーセントを有するソール材料（ａ  ｓｏｌｅ  ｍａｔｅｒｉａｌ  ｃｏｍｐｒｉｓｉｎｇ  ａｔ  ｌｅａｓｔ  ０．０５  ｗｅｉｇｈｔ  ｐｅｒｃｅｎｔ  ｏｆ  ｔｈｅ  ｇａｒｍｅｎｔ  ｃａｒｅ  ａｇｅｎｔ）から作られる。
【００３５】
あるいは、シューソールは、シューソールの重量に基づいて抗菌剤の０．１−３５重量パーセントを有する。
【００３６】
シューソールの重量は、シューソールの本体の重さを量ることによって確定される。シューソールの本体の境界は、衣類接触表面、アイロン接触表面、及びかかる２つの表面の間の最短距離によって、画定される。アイロン接触表面は、シューがアイロンのソールプレートに対して取り付けられる場合にアイロンのソールプレートに接触する表面である。衣類接触表面とアイロン接触表面との間の距離は、シューソールの厚さである。
【００３７】
本発明に従ったアイロンシューの一実施例において、アイロンシューソール材料は、シリコンラバー、ポリエーテルエーテルケトン（ＰＥＥＫ）、ポリイミド（ＰＩ）、ポリフェニレンサルファイド（ＰＰＳ）、ポリテトラフルオロエチレン（ＰＴＦＥ）、ポリアミドイミド（ＰＡＩ）、又はメチルトリメトクシシレン基材料等である三次元無機ポリマ、を有する群から選択される。これらは、アイロンの３ドット設定において熱いソールプレートに対してさらされて使用され得る熱安定性ポリマの例である。
【００３８】
シューソールは例えば、８重量％ＡｇＩＯＮ（登録商標）を有するポリエーテルエーテルケトンから作られ得る。
【００３９】
アイロンシューを製造する本発明に従った方法は、シューソールを有し、該シューソールは、衣類ケア剤を収容する衣類接触表面を有する。衣類接触表面は、衣類片に対して衣類ケア剤を移すことができる。当該方法は：
・  衣類ケア剤を有する材料からシューソールを形成する段階、
を有する。
【００４０】
本発明に従った方法の実用的な実施例において、アイロンシューは、衣類ケア剤を有する成形可能な熱可塑性ポリマを使用して射出成形される。一例は、例えばＡｇＩＯＮ（登録商標）の形状であるＡｇ＋イオンを有するＰＥＥＫを使用してアイロンシューを成形し得る。あるいは、アイロンシューは、衣類ケア剤を有するフォイルからシューソールをスタンピングする段階を有して製造される。
【００４１】
本発明に従ったアイロンシューの一実施例において、衣類ケア剤を収容する手段は、衣類ケア剤を有する薬剤層（ａｎ  ａｇｅｎｔ  ｌａｙｅｒ）を有し、衣類接触表面は、該薬剤層の表面である。
【００４２】
かかる一実施例において、アイロンシューのシューソールの少なくとも一部は、衣類ケア剤を有する薬剤層を備えられ、薬剤層は、衣類接触表面を有する。このようにしてアイロンシューに対する衣類ケア剤の量は、低減され得る。
【００４３】
薬剤層を使用することは、本発明に従ったアイロンシューの設計において追加的な自由度を与える。
【００４４】
本発明に従ったアイロンシューの第１の実用的な例において、アイロンシューは、アイロンのソールプレートのソール周辺部に対応するラミネート周辺部（ｌａｍｉｎａｔｅ  ｐｅｒｉｐｈｅｒｙ）を備えるラミネートを有する。ソールプレートは、ソールプレート表面を有する。ラミネートは、アイロン掛けに対して衣類接触表面を有する熱伝達層、及びアイロンのソールプレート表面に接触するアイロン接触表面を有する断熱層を有する。
【００４５】
本発明に従ったアイロンシューの第２の実用的な例において、アイロンシューは、アイロンのソールプレートのソール周辺部に対応するラミネート周辺部を備えるラミネートを有する。該ソールプレートは、ソールプレート表面を有する。ラミネートは、アイロンのソールプレートに接触するアイロン接触表面を有する熱伝達層、及びアイロン掛けに対して衣類接触表面を有する断熱層を有する。第２の例において、熱伝達層及び断熱層は、第１の例と比較して反対のオーダで位置付けられる。
【００４６】
典型的には、断熱層は、シリコンラバー、ポリエーテルエーテルケトン（ＰＥＥＫ）、ポリイミド（ＰＩ）、ポリフェニレンサルファイド（ＰＰＳ）、ポリテトラフルオロエチレン（ＰＴＦＥ）、ポリアミドイミド（ＰＡＩ）、又はメチルトリメトクシシレン基材料等である三次元無機ポリマ、を有する群から選択される。これらのポリマは、適切な熱安定性（３ドット設定に対して使用可能）、及び断熱特性を有する。
【００４７】
熱伝達層は、典型的には金属層を有する。金属層は、例えばアルミニウム、アルミニウム合金、又はステンレススチールを有して作られ得る。金属層が薬剤層である場合、該層は、衣類ケア剤を有する。これは、空気の存在において外側表面に銀イオンを有する銀粒子等である粒子の形状であり得る。
【００４８】
構造に依存して、断熱層又は熱伝達層のいずれかは薬剤層であり、衣類ケア剤及び衣類接触表面を有する。
【００４９】
シューソールは、衣類接触表面を有するよう与えられる追加層を有し得る。実際には、これは、追加層がアイロンシューの外側に存在する、ことを意味する。かかる状況において、追加層は薬剤層である。
【００５０】
この追加層は、例えば、アルミニウム又はステンレススチール等である金属層上に与えられる衣類ケア剤を有するエナメルコーティング又はゾルゲルコーティングを有し得る。金属層は、追加層と断熱層との間において割り込まれる。この例における熱伝達層は、金属層及び追加層を有する。
【００５１】
あるいは、追加層は、銀、銅、銅合金、又は亜鉛の層である。この層が空気中に存在する酸素に露出される際、金属酸化物に対する金属の変換は、かかる粒子の表面において自然発生的に発生し、衣類接触表面における抗菌金属イオン（この場合は銀、銅、又は亜鉛）の存在をもたらす。
【００５２】
薬剤層に関しては、０．５−２５０ミクロンの範囲における厚さが適切であると判明している。
【００５３】
アイロンシューの衣類接触表面の温度は、アイロンのソールプレートと比較して低下される。この低下された温度の結果として、薬剤層において存在する衣類ケア剤に対して必要とされる温度安定性は、低下される。結果として、より広範の衣類ケア剤が薬剤層において成功裏に適用され得る。例えば、クロロヘキセチジン、又は１，３−ジハロ−５，５ジメチルヒダントイン、オキサゾリジノン（ｏｘａｚｏｌｉｄｉｏｎｏｒｅｓ）、又はイミダゾリジノン（ｉｍｉｄａｚｏｌｉｄｉｎｏｎｅｓ）が使用される。あるいは、Ｔｒｉｃｌｏｓａｎ（ＣＡＳ  Ｎｒ：３３８０−３４−５）は使用され得る。
【００５４】
これは、アイロンシューの第１の実例において特に当てはまる。この例において、使用中に熱いアイロンソールプレートに接触する層は、絶縁層である。衣類接触表面を有する薬剤層の温度は、低下される。
【００５５】
本発明に従ったアイロンシューの一実施例において、薬剤層は、衣類ケア剤の少なくとも０．０５重量パーセントを有する。
【００５６】
衣類ケア剤は、衣類ケア剤が存在する表面がより大きい差異に、より容易に移される。基材は、衣類ケア剤が広げられる表面を強化する支援をし得るため、衣類ケア剤の放出を容易にする。本発明に従ったアイロンシューの代替案において、薬剤層は、特には抗菌剤である衣類ケア剤を有する基材を有する。特定の一実施例において、基材は、銀、銅、又は亜鉛のイオン、あるいはそれらの組合せを有するゼオライトである。
【００５７】
一実施例において、ゾルゲル又はエナメル材料層、又は熱可塑性ポリマを有して作られる薬剤層は、衣類ケア剤の０．１−３５重量パーセントを有する。
【００５８】
薬剤層を有するシューソールを備えるアイロンシューを製造する本発明に従った方法は、薬剤層を与える段階、を有する。薬剤層は、衣類ケア剤を有し、衣類接触表面を備える。衣類接触表面は、衣類片に対して衣類ケア剤を移すことができる。
【００５９】
薬剤層を与える適切な方途は、アイロンシューのシューソールにおいて金属をスパッタリングすることによるものであり、このようにして典型的には０．５−３ミクロンの厚さを有する層が得られ得る。
【００６０】
あるいは、金属層は、アイロンシューのソールプレート上へとワルスされる（ｗａｌｓｅｄ）。このようにして、１５０−２５０ミクロンの範囲の厚さを有する金属層を備えるソールプレートが得られる。
【００６１】
請求項８において定義付けられる本発明に従った方法を実行する他の方途は、抗菌剤等である衣類ケア剤を有するポリマ層を適用することである。適切な熱可塑性ポリマは、シリコン（ケイ素）、ポリイミド、ポリアミドイミド、ポリエーテルアミド、ポリエーテルスルフォン、ポリエーテルエーテルケトン、ポリフェニスサルファイド、及びポリテトラフルオロエチレン、等である熱安定性ポリマである。
【００６２】
本発明に従ったこの方法を実行する他の方途は、衣類ケア剤を有するゾルゲルコーティングを適用することである。
【００６３】
かかるゾルゲルコーティングを適用することは既知であり、ソールプレートを製造するよう、典型的には、
１）  ゾルゲル溶液を与える段階、
２）  このゾルゲル溶液をアイロンプレート上へと噴霧する段階、
３）  アイロンプレートを加熱することによって、得られたゾルゲル層を乾燥させ、溶液がゲルネットワークを残して蒸発される段階、
４）  加熱によってゲルを硬化させる段階、
が有される。
【００６４】
段階３及び４、即ち乾燥段階及びその後の硬化段階は通常、１つの硬化段階において組み合わされる。
【００６５】
本発明に従った方法を実行する方途は、上述された段階１において衣類ケア剤をゾルゲル溶液と混合させる、ことである。
【００６６】
本発明に従った方法を実行する他の方途において、既知のゾルゲル溶液は、シューソールに対して適用され、この既知であるゾルゲル溶液の上方において、抗菌剤等である衣類ケア剤は、例えば衣類ケア剤を有する溶液を噴霧することによって適用され得る。故に得られたシューソールは、硬化される。この実施例において、衣類ケア剤は、（上述の）段階２の後に、ウェットゾルゲル（湿ったゾルゲル）層上へと噴霧され、少なくとも部分的にウェットゾルゲル層へと浸透し、このようにして得られた二部層は、その後硬化される（段階３及び４）。この実施例における衣類ケア剤は、アイロンシューの外側上に位置決めされる大変薄い層において存在する。即ち該薄い層は、衣類ケア表面を有する。この大変薄い層は、０．５−１．５ミクロンの範囲における厚さを有し得る。
【００６７】
本発明は更に、本発明に従ったソールプレート及びアイロンシュー備えるアイロンを有する衣類ケアシステムに係る。該ソールプレート及びアイロンシューは、相互に協働するよう配置される。本発明に従ったアイロンシューは、例えば、隆起した側面部（ｒａｉｓｅｄ  ｆｌａｎｋ  ｐｏｒｔｉｏｎ）及び突起等である固定手段を与えられ、既知のアイロンのシューに対してシューを取り付けることができるようにし、且つ使用中にソールプレートからシューが外れることを防ぐようにする。衣類ケアシステムは、上述されたアイロンシューの利点と同一の利点を有する。
【００６８】
本発明はまた、請求項のいずれか一項記載の対象及び特性の可能な組合せを有する。
【００６９】
本発明はこれより、添付の図面を参照して一例として説明される。原則的に、態様は組み合わされ得る。
【図面の簡単な説明】
【００７０】
【図１】本発明に従ったアイロンシューの第１の実施例を概略的に図示する。
【図２】本発明に従ったアイロンシューの第２の実施例を概略的に図示する。
【図３】本発明に従ったアイロンシューの第３の実施例を概略的に図示する。
【図４】蒸気アイロン上に取り付けられた、本発明に従ったアイロンシューの第３の実施例を概略的に図示する。
【図５】蒸気アイロン上に取り付けられた、本発明に従ったアイロンシューの第２の実施例を概略的に図示する。
【発明を実施するための形態】
【００７１】
図１中、本発明に従ったアイロンの第１の実施例は、概略的に示される。アイロンシュー１０は、衣類接触表面１５及びアイロン接触表面１４を備えるシューソール１３を有する。シューソールは、衣類剤を有する。衣類接触表面１５を衣類片とアイロン掛け中に接触させることによって、抗菌剤等である衣類ケア剤は、衣類片に移される。
【００７２】
シュー１０は、既知のファスナ１９を備えられる。
【００７３】
図２は、本発明に従ったアイロンシューの第２の実施例を概略的に示す。アイロンシュー２０は、衣類ケア剤を有する薬剤層２３を備えられるシューソール２２を有する。薬剤層は、衣類接触表面２５を有する。薬剤層２３は、アイロン接触表面２４を有する内側シート２１上において与えられる。シュー２０は、既知であるファスナ２９を備えられる。
【００７４】
図３は、本発明に従ったアイロンシューの第３の実施例を概略的に示す。アイロンシュー３０は、少なくとも１つのシューソール開口３７を備えるシューソール３２を有する。シューソールは、アイロン掛けに対して衣類接触表面３５を備え、また衣類ケア剤を有する、薬剤層３３を有する。
【００７５】
図４は、蒸気アイロンにおいて取り付けられる本発明に従ったアイロンシューの第３の実施例を概略的に示す。
【００７６】
本発明に従ったアイロンシュー４０は、既知であるファスナ４９を介して既知である蒸気アイロン６０上に取り付けられるよう図示される。既知の蒸気アイロン６０は、ソールプレート表面６３を備えるソールプレート６２、及び蒸気チャンバ６９（概略的に図示）及び水リザーバ（図示せず）を有する蒸気生成手段を有する。開口６７は、蒸気生成手段によって生成される蒸気を通すようソールプレート６２において存在する。
【００７７】
シューソール４２は、アイロンのソールプレート６２の底周辺部と同様の周辺部を有する。アイロンシュー４０は、蒸気４１を通すよう少なくとも１つのシューソール開口４７を備えるシューソール４２を有する。シューソールは、アイロン掛けに対して衣類接触表面４５を備え、また衣類ケア剤を有する、薬剤層４３を有する。
【００７８】
図５は、アイロンにおいて取り付けられた本発明に従ったアイロンシューの第３の実施例を概略的に示す。
【００７９】
本発明に従ったアイロンシュー５０は、既知であるファスナ５９を介して既知であるアイロン７０のソールプレート７２上に取り付けられた位置において図示される。シューソール５２は、アイロン７０のソールプレート７２の底周辺部と同様の周辺部を有する。シューソール５２は、アイロン掛けに対して衣類接触表面５５を備え、また衣類ケア剤を有する、薬剤層５３を有する。
【００８０】
衣類ケア剤が水の存在下でより効果的に移される場合、ユーザは、水トリガ７９を始動させ得、衣類を湿らせるようスプレイヤ７８から衣類片に対して水を噴霧する。
【００８１】
銀、銅、亜鉛、プラチナ、セレンのイオン、又はそれらの組合せ等であるイオンの移動に対して、湿気は必要とされる。実験により、追加的な水が加えられなくても、銀イオンは、衣類接触表面から衣類片の表面まで移される、ことが示された。
【００８２】
特定の抗菌剤を選択する効果を示すよう、以下の例が与えられる。
【００８３】
［試験］
特定の抗菌剤を選択する効果を示すよう、以下の例が与えられる。
【００８４】
＜基準＞  
アイロンシューは、抗菌剤の存在を有さずにゾルゲルコーティングを有し、基本的には基準アイロンシューである。Ｓ１と称される。
【００８５】
＜例１＞  
基準アイロンシューの製造段階が行なわれ、ゾルゲルトップコーティングの適用後、２．５ｗｔ％ＡｇＩＯＮ（登録商標）エタノール溶液は、ウェットトップコーティング上へと噴霧された（２．５ｗｔ％ＡｇＩＯＮ（登録商標）は、０．０６ｗｔ％Ａｇ＋を有する）。続いて、シューは、乾燥及び硬化された。この例において、抗菌剤は、ウェットゾルゲルトップコート層上へと噴霧され、このウェットゾルゲル層へと少なくとも部分的に浸透し、このように得られた二部層は硬化される。この例における抗菌剤は、約１０ミクロンのゾルゲルトップコートへと約１ミクロンの深さに浸透された、と推測された。このようにして、アイロンシューＳ２は得られた。
【００８６】
＜例２＞  
基準アイロンシューの製造段階が行なわれ、ゾルゲルトップコーティングの混合において、ＡｇＩＯＮ（登録商標）エタノール溶液（重量において３０：７０の割合）が混入される。このようにして、抗菌ゾルゲル混合物は、約８％のＡｇＩＯＮ（登録商標）を有して得られる。
【００８７】
ゾルゲル混合物がアルコールベースであるため、アルコール適合ＡｇＩＯＮ（登録商標）パウダーが使用された。
【００８８】
当業者は、望ましい場合は、異なる重量比率を選択し得る。
【００８９】
続いて、シューは、乾燥及び硬化された。このようにしてアイロンシューＳ３が得られ、該アイロンシューは、約１０ミクロンの厚さである抗菌トップコート層を有した。
【００９０】
＜例３＞  
水ベースのＡｇＩＯＮ（登録商標）懸濁液は、Ｔｅｆｌｏｎ（登録商標）（Ｄｕ  Ｐｏｎｔ社による）ベースのＣｅｒａｌｏｎコーティング（Ｗｈｉｔｆｏｒｄ社による）と混合される。
【００９１】
この２．５固体ｗｔ％ＡｇＩＯＮ（登録商標）混合物は、噴霧することによってアイロンシュー上へと塗布される。Ｃｅｒａｌｏｎコーティングは、水ベースコーティングであり、混合物を得るよう、水ベースＡｇＩＯＮ（登録商標）（懸濁液）が使用された。故に得られた層は、乾燥及び硬化された。このようにして、アイロンシューＳ４が得られた。
【００９２】
＜アイロン掛け試験＞  
アイロンシューＳ１−Ｓ４を使用する試験は、Ｐｈｉｌｉｐｓ社からの同一のＡｚｕｒアイロンを使用して行なわれた。
【００９３】
使用されるアイロンは、蒸気アイロンであったが、蒸気発生機能は、複数の実験においてスイッチをオフにされた。
【００９４】
記載される全てのサンプルは、１回の実行において試験された。
【００９５】
複数の標準的な布（各々は、同一の波紋織りファブリック（ｍｏｉｒｅ  ｆａｂｒｉｃ）０．４ｇ／ｍから切断されている）が切断され（約１３．５×約６６．５ｃｍ）、以下の通り取り扱われた：  
１）洗う；  
２）上述された通り準備されたソールプレート１−４の１つを使用してアイロン掛けをする；  
３）３日後、布は、黄色ブドウ球菌を植菌された。これは、布に対して菌液を塗布することによって実行される（ＡＴＣＣ  ６５３８に準ずる）；  
４）１８時間後、培養は停止され、その後、抗菌性能が確定された。
【００９６】
菌液は、日本工業規格（ＪＩＳ）「繊維製品の抗菌性試験方法及び抗菌効果」［規格番号：ＪＩＳ  Ｌ  １９０２：２００２（Ｅ）第１１頁；８．１．２試験菌液の調製、ｂ）定量試験（菌液吸収法）の菌液］に従った特定の濃度における菌を有する培養液（アガール）である。
【００９７】
調製された菌液は、複数の点で試験片上におかれる。また、試験片自体は、バイアル瓶にある（更なる詳細に関しては、ＪＩＳ  Ｌ  １９０２：２００２、第２０頁：２０；１０．１．３  試験操作、及び１０．１．２試験片の殺菌を参照のこと）。
【００９８】
以下が確定された：  
・  Ｍａ：標準布上における菌液の植菌直後の３つの試験片の生菌数の共用対数（ｃｏｍｍｏｎ  ｌｏｇ）の平均；  
・  Ｍｂ：標準布上における植菌の１８時間後の３つの試験片の生菌数の共用対数の平均；  
・  Ｍｃ：抗菌処理された試料上における植菌の１８時間後の３つの試験片の生菌数の共用対数の平均。
【００９９】
かかる実験データから、成長値（Ｆ）、静菌作用値（Ｓ）、及び殺菌作用値（Ｌ）は、導き出された。
【０１００】
これらは、
Ｆ（成長値）＝Ｍｂ−Ｍａ  
と定義付けられる。該成長値は、試験が有効であったか否かを確定するよう導き出される。Ｆ＞１．５の場合、試験は有効であると考えられ、静菌及び殺菌作用値は、計算された。Ｆ＜＝１．５である場合、試験は、反復される。
【０１０１】
作用試験（ａｃｔｉｖｉｔｙ  ｔｅｓｔ）は、使用される菌試料がアクティブであったことを示した。
【０１０２】
Ｓ（静菌作用値）＝Ｍｂ−Ｍｃ  
であり、抗菌加工を施された繊維製品及び標準布上において植菌が行なわれ、培養後の生菌数がカウントされ、加工製品と標準布との間の生菌数の差異は、静菌作用値を示す。
【０１０３】
Ｌ（殺菌作用値）＝Ｍａ−Ｍｃ  
であり、菌制御加工を施された繊維製品及び標準布上において植菌が行なわれ、培養後の生菌数をカウントされ、植菌数と加工製品上における生菌数との差異は、殺菌作用値を示す。
【０１０４】
菌破壊（Ｔｈｅ  Ｂａｃｔｅｒｉｕｍ  Ｋｉｌｌ）は：  
｛（０時間での標準布における菌数−１８時間後での抗菌加工された布における菌数）／０時間での標準布における菌数｝×１００％  
として確定された。
【０１０５】
結果は、以下の通り評価される：
静菌作用値≧２．０は、製品が菌の成長を阻止することができる、ことを示す。
【０１０６】
殺菌作用値≧０は、製品が菌の成長を抑えることができる、ことを示す。
【０１０７】
基準アイロンシュー１を使用する試験において、蒸気機能のスイッチはオフにされた。アイロンシューは実際には、ドライアイロンとして使用された。０である静菌値、＜−１である殺菌値、及び無殺菌（ｎｏ  ｂａｃｔｅｒｉｕｍ  ｋｉｌｌ）は、植菌の１８時間後に確定された。
【０１０８】
試験は、蒸気発生及びドライ状態下においてアイロンシューＳ２−Ｓ４を使用して、基準として同一のストローク量を使用して、実行された。
【０１０９】
比較試験において、アイロンシューＳ２は、アイロンシューＳ３より優れた抗菌結果を与えた。
【０１１０】
アイロンシューＳ２に対して、蒸気及びドライ試験はいずれも、＞２の静菌値及び＞０の殺菌値をもたらした。アイロンシューＳ２に対して、蒸気及び乾燥試験は、＞９０％のＢａｃｔｅｒｉｕｍ  Ｋｉｌｌ（殺菌）をもたらした。
【０１１１】
複数の静菌作用は、アイロンシュー２４に対して観察され、衣類は、リフレッシュされていると評価された。
【０１１２】
アイロンシューＳ２を使用してアイロン掛けされた布片は、そのアイロン掛けされた表面上において約０．００４マイクログラムＡｇ／ｃｍ２を有することが確定された。
【０１１３】
要約すれば、本発明は、抗菌剤を収容する手段及び衣類接触表面を備えるアイロンシューを有するアイロンに関連する。該手段は、少なくとも抗菌剤を収容する衣類接触表面によって形成される。衣類接触表面は、抗菌剤を衣類片に移すことができる。実用的な一実施例において、かかる手段は、抗菌剤を有する層を有し、該層は、衣類接触表面を有する。
【図１】
0005717965.tif 000002
【図２】
0005717965.tif 000003
【図３】
0005717965.tif 000004
【図４】
0005717965.tif 000005
【図５】
0005717965.tif 000006